(57)【要約】【課題】  化学強化工程を含む磁気ディスク用ガラス基板の製造方法において、ガラス基板の主表面の全面に亘って十分に化学強化処理が行われるようにし、磁気ヘッドの低フライングハイト化を図り高密度情報記録が可能であって、特に、携帯情報機器用の小型のハードディスクドライブに用いて好適な磁気ディスク用ガラス基板を提供する。【解決手段】  化学強化処理液とガラス基板とを接触させてイオン交換をさせる化学強化工程において、化学強化処理液をガラス基板に対して流動させ、または、ガラス基板を化学強化処理液に対して移動させる。【選択図】  図１
2007012247.tif 000002
【特許請求の範囲】
【請求項１】
化学強化処理液とガラス基板とを接触させてイオン交換をさせる化学強化工程を含む磁気ディスク用ガラス基板の製造方法において、
前記化学強化工程において、前記化学強化処理液を前記ガラス基板に対して流動させる
ことを特徴とする磁気ディスク用ガラス基板の製造方法。
【請求項２】
化学強化処理液とガラス基板とを接触させてイオン交換をさせる化学強化工程を含む磁気ディスク用ガラス基板の製造方法において、
前記化学強化工程において、前記ガラス基板を前記化学強化処理液に対して移動させる
ことを特徴とする磁気ディスク用ガラス基板の製造方法。
【請求項３】
前記ガラス基板の前記化学強化処理液に対する移動は、前記化学強化処理液中において前記ガラス基板を保持しているホルダを所定の周期で揺動させることによって行う
ことを特徴とする請求項２記載の磁気ディスク用ガラス基板の製造方法。
【請求項４】
請求項１乃至請求項３のいずれか一に記載の磁気ディスク用ガラス基板の製造方法により製造された磁気ディスク用ガラス基板上に、少なくとも磁性記録層を形成する
ことを特徴とする磁気ディスクの製造方法。
【請求項５】
請求項１乃至請求項３のいずれか一に記載の磁気ディスク用ガラス基板の製造方法により製造された直径が１インチ以下の円盤状の形状をした磁気ディスク用ガラス基板であって、
主表面における記録再生領域において中心から所定距離だけ離間した点からなる２つの同心円で囲まれた領域を非接触レーザ干渉法によって測定したうねりの波長が３００μｍ乃至５ｍｍであって、以下の関係式から求められる前記うねりの平均高さＷａが、１．０ｎｍ以下である
ことを特徴とする磁気ディスク用ガラス基板。
Ｗａ＝（１／Ｎ）Σｉ＝１Ｎ｜ｘｉ−ｘａ｜
（ただし、ｘｉは、測定ポイントにおける測定ポイント値（測定ポイントにおいてある基準線から測定曲線までの高さ）であり、ｘａは、測定ポイント値の平均値であり、Ｎは、測定ポイント数である。）
【発明の詳細な説明】
【技術分野】
【０００１】
本発明は、磁気ディスク装置であるハードディスクドライブ（ＨＤＤ）等に用いられる磁気ディスクを構成する磁気ディスク用ガラス基板の製造方法及びこの磁気ディスク用ガラス基板を用いる磁気ディスクの製造方法に関する。
【背景技術】
【０００２】
今日、情報記録技術、特に、磁気記録技術は、いわゆるＩＴ産業の発達に伴って飛躍的な技術革新が要請されている。そして、コンピュータ用ストレージ等として用いられる磁気ディスク装置であるハードディスクドライブ（ＨＤＤ）に搭載される磁気ディスクにおいては、磁気テープやフレキシブルディスクなどの他の磁気記録媒体と異なり、急速な情報記録密度の増大化が続けられている。そして、パーソナルコンピュータ装置に収納することのできるハードディスクドライブの情報記録容量は、このような磁気ディスクの情報記録密度の増大に支えられて、飛躍的に増加している。
【０００３】
このような磁気ディスクは、ガラス基板やアルミニウム系合金基板などの基板上に、磁性記録層等が成膜されて構成されている。そして、ハードディスクドライブにおいては、高速回転される磁気ディスク上に磁気ヘッドを浮上飛行させながら、この磁気ヘッドにより、情報信号を磁化パターンとして磁性記録層に記録し、また、再生を行なう。
【０００４】
近年、このような磁気ディスクにおいては、情報記録密度が１平方インチ当り４０ギガビットを超えるまでに到っており、さらに、１平方インチ当り１００ギガビットを超えるような超高記録密度をも実現されようとしている。このように高い情報記録密度が実現できるようになった近年の磁気ディスクは、従来のフレキシブルディスクなどの磁気ディスクに比較して、ずっと小さなディスク面積であっても、実用上十分な情報量を収納できるという特徴を有している。
【０００５】
また、このような磁気ディスクは、他の情報記録媒体に比較して、情報の記録速度や再生速度（応答速度）が極めて敏速であり、情報の随時書き込み及び読み出しが可能であるという特徴も有している。
【０００６】
このような磁気ディスクの種々の特徴が注目された結果、近年においては、いわゆる携帯電話、デジタルカメラ、携帯情報機器（例えば、ＰＤＡ（personal digital assistant）：パーソナルデジタルアシスタント）、あるいは、カーナビゲーションシステムなどのように、パーソナルコンピュータ装置よりも筐体がずっと小さく、かつ、高い応答速度が求められる携帯用機器に搭載できる小型のハードディスクドライブが求められるようになってきている。
【０００７】
ハードディスクドライブを携帯用機器に搭載すること（いわゆる「モバイル用途」）に対する要求が高まったことに伴い、磁気ディスク用の基板としては、硬質材料であるガラスからなるガラス基板が主流となっている。ガラス基板は、軟質材料である金属からなる基板に比較して、高強度、かつ、高剛性であるからである。また、ガラス基板においては、平滑な表面が得られるので、磁気ディスク上を浮上飛行しながら記録再生を行う磁気ヘッドの浮上量を狭隘化（低フライングハイト化）することが可能であり、高い情報記録密度の磁気ディスクを得ることができる。
【０００８】
しかしながら、ガラス基板は、脆性材料であるという側面も有している。そのため、従来より、様々なガラス基板の強化方法が提案されている。例えば、ガラス基板を、化学強化槽において３００°Ｃ程度に加熱した硝酸ナトリウム（ＮａＮＯ３）や硝酸カリウム（ＫＮＯ３）等の化学強化液（硝酸塩溶液）中に所定時間浸漬することによって、ガラス基板中の表層部のリチウムイオン（Ｌｉ＋）をナトリウムイオン（Ｎａ＋）やカリウムイオン（Ｋ＋）に置換し、あるいは、ガラス基板中の表層部のナトリウムイオン（Ｎａ＋）をカリウムイオン（Ｋ＋）に置換し、両面の表層部に圧縮応力層を形成し、これら圧縮応力層の間を引張応力層とする化学強化処理が提案されている。
【０００９】
そして、特許文献１及び特許文献２には、このような化学強化処理工程において、化学強化槽中でガラス基板を保持するためのホルダが記載されている。これら特許文献に記載されたホルダは、ガラス基板の周縁部分（端面）においてガラス基板に接触する複数の支持部材を備えており、これら支持部材によってガラス基板の周縁部分（端面）の複数箇所を支持して、化学強化槽中においてガラス基板を保持しようとするものである。
【００１０】
さらに、特許文献３には、前述のような化学強化処理工程において、化学強化槽及びガラス基板を保持するホルダをステンレス合金によって形成することにより、これら化学強化槽やホルダからの発塵を防止する技術が記載されている。
【００１１】
【特許文献１】特開２００３−１４６７０３公報
【特許文献２】特開２００３−２０１１４８公報
【特許文献３】特許第３１７２１０７号公報
【発明の開示】
【発明が解決しようとする課題】
【００１２】
ところで、近年においては、磁気ディスクの小径化、薄型化が求められており、前述したようなガラス基板の小径化、薄型化が進められている。例えば、「１インチ型ＨＤＤ」に搭載する磁気ディスクを製造するためのガラス基板の直径は、約２７．４ｍｍ、ディスク厚は、０．３８１ｍｍである。また、「０．８５インチ型ＨＤＤ」に搭載する磁気ディスクを製造するための磁気ディスク用ガラス基板の直径は、約２１．６ｍｍである。
【００１３】
このような薄型のガラス基板は、前述したような化学強化工程の前において、反りを生じ易く、ウェイビネス（うねり）（Ｗａ）が悪化する虞れがある。なお、ウェイビネス（Ｗａ）は、ガラス基板の表面内における中心から所定距離だけ離間した点からなる２つの同心円で囲まれた領域を非接触レーザ干渉法によって測定した波長３００μｍ乃至５ｍｍのうねりの平均高さＷａとして表現することができる。うねりの平均高さＷａは、以下の式によって求めることができる。
Ｗａ＝（１／Ｎ）Σｉ＝１Ｎ｜ｘｉ−ｘａ｜
【００１４】
ここで、ｘｉは、測定ポイントにおける測定ポイント値（測定ポイントにおいてある基準線から測定曲線までの高さ）であり、ｘａは、測定ポイント値の平均値であり、Ｎは、測定ポイント数である。
【００１５】
また、化学強化工程においては、ガラス基板を所定時間に亘って化学強化液中に浸漬させるのであるが、この間、ガラス基板の周縁部分（端面）等には、このガラス基板を保持するためのホルダが接触している。そのため、この化学強化処理工程においては、ガラス基板に対するホルダの接触箇所の近傍において、化学強化処理が十分に行われない虞れがある。また、特に、ガラス基板の小径化により、ホルダが相対的に大きくなったが、このホルダを細く小さくすることは、ホルダの剛性を保つ観点からある程度で限界がある。そのため、ガラス基板に対してホルダが相対的に大きくなったことになり、このような現象が顕著となった。
【００１６】
ガラス基板において化学強化処理が十分に行われない箇所があると、このガラス基板の表層部において、圧縮応力の分布が一様でなくなり、ウェイビネス（Ｗａ）がさらに劣化する虞れがある。
【００１７】
ガラス基板の表面部のウェイビネス（Ｗａ）が１ｎｍを超える程度に劣化してしまうと、このガラス基板を用いて構成した磁気ディスクにおいて、磁気ヘッドのフライングハイトに影響が生じる。これまでは、この程度のウェイビネス（Ｗａ）の劣化は問題とならなかったが、低フライングハイト化により、この程度のウェイビネス（Ｗａ）の劣化が問題となるようになっている。
【００１８】
なお、ここで、化学強化処理槽内におけるガラス基板間の間隔を広くすることによる改善が考えられる。しかし、このような解決手段においては、一つの化学強化処理槽により処理できるガラス基板の枚数が減少し、量産性が損なわれる虞れがあり、低コスト化が要求される小径のガラス基板においては、好適な手段とはいえない。
【００１９】
そこで、本発明は、前述のような実情に鑑みてなされたものであり、その目的は、ガラス基板に含まれるイオンのイオン半径よりもイオン半径が大きいイオンを含有する化学強化処理液とガラス基板とを接触させてイオン交換をさせ、ガラス基板の両主表面側の表層部分に圧縮応力層を形成するとともにこれら圧縮応力層の間に引張応カ層を形成する化学強化工程を含む磁気ディスク用ガラス基板の製造方法において、ガラス基板の主表面の全面に亘って十分に化学強化処理が行われるようにして、ガラス基板の表層部における圧縮応力の分布が一様となるようにし、これによりウェイビネス（Ｗａ）をある数値以下に保ち、グライドハイトを所望の数値以下とすることで磁気ヘッドの低フライングハイト化を図り、高密度情報記録が可能であって、特に、携帯情報機器用の小型のハードディスクドライブに用いて好適な磁気ディスクを構成することができる磁気ディスク用ガラス基板及びこのような磁気ディスク用ガラス基板を製造できる磁気ディスク用ガラス基板の製造方法を提供することにある。
【００２０】
また、本発明は、このような磁気ディスク用ガラス基板を用いることによって、磁気ヘッドの低フライングハイト化を図り、高密度情報記録が可能であって、特に、携帯情報機器用の小型のハードディスクドライブに用いて好適な磁気ディスクを製造できる磁気ディスクの製造方法を提供することにある。
【課題を解決するための手段】
【００２１】
本発明者は、前記課題を解決すべく研究を進めた結果、化学強化工程において、ガラス基板と化学強化処理液との相対的移動を適切に制御することにより、前記課題が解決できることを見出した。
【００２２】
すなわち、本発明は以下の構成のいずれか一を有するものである。
【００２３】
〔構成１〕
化学強化処理液とガラス基板とを接触させてイオン交換をさせる化学強化工程を含む磁気ディスク用ガラス基板の製造方法において、化学強化工程において、化学強化処理液をガラス基板に対して流動させることを特徴とするものである。
【００２４】
〔構成２〕
化学強化処理液とガラス基板とを接触させてイオン交換をさせる化学強化工程を含む磁気ディスク用ガラス基板の製造方法において、化学強化工程において、ガラス基板を化学強化処理液に対して移動させることを特徴とするものである。
【００２５】
〔構成３〕
構成２を有する磁気ディスク用ガラス基板の製造方法において、ガラス基板の化学強化処理液に対する移動は、化学強化処理液中においてガラス基板を保持しているホルダを所定の周期で揺動させることによって行うことを特徴とするものである。
【００２６】
〔構成４〕
本発明に係る磁気ディスクの製造方法は、構成１乃至構成３のいずれか一を有する磁気ディスク用ガラス基板の製造方法により製造された磁気ディスク用ガラス基板上に、少なくとも磁性記録層を形成することを特徴とするものである。
【発明の効果】
【００２７】
本発明による磁気ディスク用ガラス基板の製造方法においては、化学強化工程において化学強化処理液をガラス基板に対して流動させるので、ガラス基板の主表面部に対して常に新しい化学強化処理液が供給され、ガラス基板に接触したホルダ等により化学強化処理が阻害されることが防止され、化学強化処理前後でのウェイビネス（Ｗａ）の数値の増大をある程度以下に抑止することで、磁気ヘッドの安定した浮上状態を実現できるガラス基板を提供することができる。
【００２８】
また、本発明による磁気ディスク用ガラス基板の製造方法においては、化学強化工程においてガラス基板を化学強化処理液に対して移動させるので、ガラス基板の主表面部に対して常に新しい化学強化処理液が供給され、ガラス基板に接触したホルダ等により化学強化処理が阻害されることが防止され、化学強化処理前後でのウェイビネス（Ｗａ）の数値の増大をある程度以下に抑止することで、磁気ヘッドの安定した浮上状態を実現できるガラス基板を提供することができる。
【００２９】
したがって、本発明によれば、化学強化工程を有する磁気ディスク用ガラス基板の製造方法において、化学強化処理前後でのウェイビネス（Ｗａ）の数値の増大をある程度以下に抑止することで、磁気ヘッドの低フライングハイト化を図り、高密度情報記録が可能であって、特に、携帯情報機器用の小型のハードディスクドライブに用いて好適な磁気ディスクを構成することができる磁気ディスク用ガラス基板を製造できる磁気ディスク用ガラス基板の製造方法を提供することができるものである。
【００３０】
また、本発明に係る磁気ディスク用ガラス基板は、本発明に係る磁気ディスク用ガラス基板の製造方法によって製造されるので、磁気ヘッドの低フライングハイト化を図り、高密度情報記録が可能であって、特に、携帯情報機器用の小型のハードディスクドライブに用いて好適な磁気ディスクを構成することができるものである。
【００３１】
そして、本発明に係る磁気ディスクの製造方法においては、本発明に係る磁気ディスク用ガラス基板の製造方法によって製造された磁気ディスク用ガラス基板を用いるので、磁気ヘッドの低フライングハイト化を図り高密度情報記録が可能であって、特に、携帯情報機器用の小型のハードディスクドライブに用いて好適な磁気ディスクを製造することができる。
【発明を実施するための最良の形態】
【００３２】
以下、本発明を実施するための最良の形態について、図面を参照して詳細に説明する。
【００３３】
図１は、本発明に係る磁気ディスク用ガラス基板の製造方法の工程を示すフローチャートである。
【００３４】
〔第１ラッピング工程〕
本発明に係る磁気ディスク用ガラス基板の製造方法においては、まず、図１に示すように、板状ガラス１の主表面をラッピング（研削）処理してガラス母材２とし、このガラス母材２を切断してガラス基板３を切り出し、このガラス基板３の主表面に対し、少なくともポリッシング（研磨）処理を行う。
【００３５】
ラッピング処理に供する板状ガラス１としては、様々な形状の板状ガラス１を用いることができる。この板状ガラス１の形状は、矩形状であっても、ディスク状（円盤状）であってもよい。ディスク状の板状ガラス１は、従来の磁気ディスク用ガラス基板の製造において用いられているラッピング装置を用いてラッピング処理を行うことができ、信頼性の高い加工を安価にて行うことができる。
【００３６】
この板状ガラス１のサイズは、製造しようとする磁気ディスク用ガラス基板より大きいサイズである必要がある。例えば、「１インチ型ハードディスクドライブ」（以下、「１インチ型ＨＤＤ」という。）、あるいは、それ以下のサイズの小型ハードディスクドライブ（以下、「小型ＨＤＤ」という。）に搭載する磁気ディスクに用いる磁気ディスク用ガラス基板を製造する場合にあっては、この磁気ディスク用ガラス基板の直径は略々２０ｍｍ乃至３０ｍｍ程度であるので、ディスク状の板状ガラス１の直径としては、３０ｍｍ以上、好ましくは、４８ｍｍ以上であることが好ましい。直径が６５ｍｍ以上のディスク状の板状ガラス１を用いれば、１枚の板状ガラス１から、複数の「１インチ型ＨＤＤ」に搭載する磁気ディスクに用いる磁気ディスク用ガラス基板を採取することができ、大量生産に好適である。
【００３７】
この板状ガラス１は、例えば、溶融ガラスを材料として、プレス法やフロート法、または、フュージョン法など、公知の製造方法を用いて製造することができる。これらのうち、プレス法を用いれば、板状ガラス１を廉価に製造することができる。
【００３８】
板状ガラス１の材料としては、化学強化されるガラスであれば、特に限定されないが、アルミノシリケートガラスであることが好ましい。特に、リチウムを含有するアルミノシリケートガラスが好ましい。すなわち、本発明に係る磁気ディスク用ガラス基板の製造方法においては、ガラス基板のガラス材料がアルミノシリケートガラスであることを特徴とすることができる。このようなアルミノシリケートガラスは、イオン交換型化学強化処理、特に、低温イオン交換型化学強化処理により、好ましい圧縮応力を有する圧縮応力層及び引張応力を有する引張応力層を精密に得ることができるので、磁気ディスク用化学強化ガラス基板３の材料として好ましい。
【００３９】
ラッピング処理（第１ラッピング工程）は、板状ガラス１の主表面の形状精度（例えば、平坦度）や寸法精度（例えば、板厚の精度）を向上させることを目的とする加工である。このラッピング処理は、板状ガラス１の主表面に、砥石、あるいは、定盤を押圧させ、これら板状ガラス１及び砥石または定盤を相対的に移動させることにより、板状ガラス１の主表面を研削することにより行われる。このようなラッピング処理は、遊星歯車機構を利用した両面ラッピング装置を用いて行うことができる。
【００４０】
ラッピング処理において用いる砥石としては、ダイヤモンド砥石を用いることができる。また、遊離砥粒としては、アルミナ砥粒やジルコニア砥粒、または、炭化珪素砥粒などの硬質砥粒を用いるとよい。
【００４１】
このラッピング処理により、板状ガラス１の形状精度が向上し、主表面の形状が平坦化されるとともに板厚が所定の値となるまで削減されたガラス母材２が形成される。ガラス母材２の主表面がラッピング処理により平坦となされ、また、板厚が削減されていることにより、このガラス母材２を切断して、このガラス母材２からガラス基板３を切り出すことができる。すなわち、ガラス母材２からガラス基板３を切り出すときに、欠け、ひび、割れといった欠陥が発生することを防止することができる。
【００４２】
〔端面ポリッシング工程〕
次に、ガラス基板３の端面の鏡面研磨（端面ポリッシング工程）をしておくことが好ましい。ガラス基板３の端面は切断形状となっているので、この端面を鏡面にポリッシングしておくことにより、端面からのパーティクルの発生を抑制することができ、この磁気ディスク用ガラス基板を用いて製造された磁気ディスクにおいて、いわゆるサーマルアスペリティ障害を良好に防止することができるからである。また、端面が鏡面であれば、微小クラックによる遅れ破壊を防止できる。端面の鏡面状態としては、算術平均粗さ（Ｒａ）で１００ｎｍ以下の鏡面が好ましい。
【００４３】
〔第２ラッピング工程〕
後述するガラス基板３のポリッシング工程の前に、ラッピング処理（第２ラッピング工程）をしておくことが好ましい。このときのラッピング処理は、前述した板状ガラス１に対するラッピング処理と同様の手段により行うことができる。ガラス基板３をラッピング処理してからポリッシング処理を行うことにより、より短時間で、鏡面化された主表面を得ることができる。
【００４４】
〔ポリッシング工程〕
ガラス母材２から切り出されたガラス基板３に対してポリッシング処理を施し、ガラス基板３の主表面を鏡面化する。
【００４５】
このポリッシング処理を施すことにより、ガラス基板３の主表面のクラックが除去され、主表面のマイクロウェイビネス（微小うねり）は、例えば、最大値で５ｎｍ以下となされる。このマイクロウェイビネス（Ｒａ′、ｗａ）は、フェイズシフトテクノロジー（PHASE SHIFT TECHNOLOGY）社製「MicroXAM」を用いて、非接触レーザ干渉法により、波長４μｍ乃至１ｍｍのうねりを測定したもので規定する。測定範囲は、各辺が８００μｍ及び９８０μｍの矩形（８００μｍ×９８０μｍ）の範囲内である。
【００４６】
また、ウェイビネス（うねり）（Ｗａ）は、フェイズシフトテクノロジー（PHASE SHIFT TECHNOLOGY）社製の多機能ディスク用干渉計「OPTIFLAT」を用いて、非接触レーザ干渉法により、波長３００μｍ乃至５ｍｍのうねりを測定したもので規定する。
【００４７】
これらいずれの測定器とも、従来の触針式とは異なり、「OPTIFLAT」では白色光（波長：６８０ｎｍ）、「MicroXAM」ではレーザ光（波長：５５２．８ｎｍ）を用いてガラス基板３の表面の所定領域を走査し、ガラス基板３の表面からの反射光と基準面からの反射光とを合成し、合成点に生じた干渉縞より、ウェイビネス（Ｗａ）、マイクロウェイビネス（Ｒａ′、ｗａ）を計算するものである。
【００４８】
ガラス基板３の主表面がこのような鏡面となっていれば、このガラス基板３を用いて製造される磁気ディスクにおいて、磁気ヘッドの浮上量を、例えば、１０ｎｍ程度とすることができる。また、ガラス基板３の主表面がこのような鏡面となっていれば、後述する化学強化処理において、ガラス基板３の微細領域において均一に化学強化処理を施すことができ、また、微小クラックによる遅れ破壊を防ぐことができる。
【００４９】
このポリッシング処理は、例えば、ガラス基板３の主表面に、研磨布（例えば、研磨パッド）が貼り付けられた定盤を押圧させ、ガラス基板３の主表面に研磨液を供給しながら、これらガラス基板３及び定盤を相対的に移動させ、ガラス基板３の主表面を研磨することにより行われる。このとき、研磨液には、研磨砥粒を含有させておくとよい。研磨砥粒としては、コロイダルシリカ研磨砥粒を用いることができる。研磨砥粒としては、平均砥粒が１０ｎｍ乃至２００ｎｍの砥粒を用いるとよい。
【００５０】
〔化学強化工程〕
図２は、本発明に係る磁気ディスク用ガラス基板の製造方法における化学強化工程を示す斜視図である。
【００５１】
ガラス基板３のポリッシング工程及び洗浄工程の後、化学強化処理を施す。化学強化処理を行うことにより、磁気ディスク用ガラス基板の表層部に高い圧縮応力を生じさせることができ、耐衝撃性を向上させることができる。特に、ガラス基板３の材料としてアルミノシリケートガラスを用いている場合には、好適に化学強化処理を行うことができる。
【００５２】
本発明における化学強化処理は、化学強化処理液とガラス基板３とを接触させることによって行う。この化学強化処理工程においては、ガラス基板３に含まれるイオンのイオン半径よりもイオン半径が大きい第１のイオンを含有する化学強化処理液とガラス基板３とを接触させて、イオン交換をさせる。この化学強化工程は、図２に示すように、化学強化槽を用いて行われ、ガラス基板３は、このガラス基板３に含まれるイオンのイオン半径よりもイオン半径が大きいイオンを含有する化学強化処理液中に、ホルダ４によって保持された状態で浸漬される。
【００５３】
化学強化工程を行うための化学強化槽及びホルダ４の材料としては、耐食性に優れるとともに、低発塵性の材料であれば、特に限定されない。化学強化塩や化学強化溶融塩は酸化性があり、かつ、処理温度が高温なので、耐食性に優れた材料を選定することにより、損傷や発塵を抑制する必要がある。この観点からは、化学強化槽の材料としては、石英材が特に好ましいが、ステンレス材や、特に耐食性に優れるマルテンサイト系、または、オーステナイト系ステンレス材も用いることができる。なお、石英材は、耐食性に優れるが、高価なので、採算性を考慮して、適宜選択することができる。ホルダ４の形状は、従来より使用されているものと同様であり、複数のガラス基板３を、それらの周縁部分（端面）の複数箇所を支持して保持するように構成されたものである。
【００５４】
化学強化処理液としては、加熱した化学強化溶融塩を用いることができる。すなわち、化学強化処理液としては、アルカリ金属元素を含有する硝酸塩、例えば、硝酸カリウム、硝酸ナトリウム、硝酸リチウムなどを含有する硝酸塩を用いることが好適である。なお、硝酸塩に含有されるリチウム元素は、０ｐｐｍ〜２０００ｐｐｍとすることが好適である。このような化学強化塩は、ガラス、特に、リチウム元素を含むアルミノシリケートガラスを化学強化処理したときに、磁気ディスク用ガラス基板としての所定の剛性及び耐衝撃性を実現することができるからである。第１工程での化学強化溶融塩中に含有されるリチウムイオンが多すぎると、イオン交換が阻害されてしまう結果、本発明で得ようとする引張応カや圧縮応カを得ることが困難になる場合がある。
【００５５】
イオン交換法としては、低温型イオン交換法、高温型イオン交換法、表面結晶化法、ガラス表面の脱アルカリ法などが知られているが、ガラスの徐冷点を超えない温度領域でイオン交換を行う低温型イオン交換法を用いることが好ましい。
【００５６】
なお、ここでいう低温型イオン交換法は、ガラスの徐冷点以下の温度領域において、ガラス中のアルカリ金属イオンをこのアルカリ金属イオンよりもイオン半径の大きいアルカリ金属イオンと置換し、イオン交換部の容積増加によってガラス表層に圧縮応力を発生させ、ガラス表層を強化する方法のことをさす。
【００５７】
化学強化処理を行なうときの化学強化処理液の加熱温度は、イオン交換が良好に行われるという観点等から、２８０°Ｃ乃至６６０°Ｃ、特に、３００°Ｃ乃至４００°Ｃであることが好ましい。ガラス基板３を化学強化処理液に接触（浸漬）させる時間は、数時間乃至数十時間とすることが好ましい。
【００５８】
なお、ガラス基板３を化学強化処理液に接触させる前に、予備加熱として、ガラス基板３を１００°Ｃ乃至３００°Ｃに加熱しておくことが好ましい。
【００５９】
そして、本発明における化学強化処理工程においては、ガラス基板３と化学強化処理液との相対的移動を適切に制御する。例えば、この化学強化処理工程においては、化学強化処理液をガラス基板３に対して流動させて、ガラス基板３の主表面部に対して常に新しい化学強化処理液を供給する。化学強化処理液を流動させる手段としては、ポンプを用いて、化学強化槽内において化学強化処理液を循環させ撹拌することの他に、超音波加振器や泡（バブル）発生器を用いて、化学強化処理液を振動、揺動させて流動させ、ガラス基板３の主表面部に対して常に新しい化学強化処理液が供給されるようにすることなどが考えられる。また、化学強化槽内における化学強化処理液の温度分布を利用して、この化学強化処理液を対流によって循環させて、ガラス基板３の主表面部に対して常に新しい化学強化処理液を供給するようにしてもよい。
【００６０】
また、この化学強化工程においては、ガラス基板３を化学強化処理液に対して移動させるようにしてもよい。すなわち、図２に示すように、ホルダ４によって保持したガラス基板３を、このホルダ４ごと、化学強化処理液中において、所定時間間隔で所定時間に亘り、一定方向に移動させ、あるいは、往復移動（揺動）させることにより、ガラス基板３の主表面部に対して常に新しい化学強化処理液が供給されるようにすることが考えられる。
【００６１】
このような、化学強化処理液のガラス基板３に対する流動、あるいは、ガラス基板３の化学強化処理液に対する移動により、ガラス基板３の主表面部に対しては、常に新しい化学強化処理液が供給されるので、このガラス基板３に対する化学強化処理が良好に行われ、ガラス基板３の表面のウェイビネス（Ｗａ）の増大が抑えられる。
【００６２】
ウェイビネス（Ｗａ）は、前述したように、例えば、多機能ディスク用干渉計「OPTIFLAT」などによって測定され、うねりの波長（山と山、または、谷と谷との距離）が、３００μｍ乃至５ｍｍ程度のもので、以下の式により得られる。
Ｗａ＝（１／Ｎ）Σｉ＝１Ｎ｜ｘｉ−ｘａ｜
【００６３】
ここで、ｘｉは、測定ポイントにおける測定ポイント値（測定ポイントにおいてある基準線から測定曲線までの高さ）であり、ｘａは、測定ポイント値の平均値であり、Ｎは、測定ポイント数である。
【００６４】
すなわち、ウェイビネス（Ｗａ）は、中心線から測定曲線までの偏差の絶対値の平均を指す。ここで中心線とは、測定曲線の平均線と平行な直線を引いたとき、この直線と測定曲線で囲まれる面積が、この直線の両側で等しくなる直線をいう。このウェイビネス（Ｗａ）は、ガラス基板３の表面内における中心から所定距離だけ離間した点からなる２つの同心円で囲まれた領域を非接触レーザ干渉法によって測定した波長３００μｍ乃至５ｍｍのうねりの平均高さとして表現することができる。なお、詳細な測定方法は、例えば、米国特許（USP 5,737,081、USP 5,471,307）に記載されている。
【００６５】
この化学強化工程を完了した後のガラス基板３は、図１に示すように、冷却され、洗浄工程を経て、製品（磁気ディスク用ガラス基板）となされる。
【００６６】
また、本発明においては、ＨＤＤにおけるグライドハイトと、化学強化処理後のガラス基板３の表面のウェイビネス（Ｗａ）との関係を予め求めておき、ウェイビネス（Ｗａ）の値を、ＨＤＤにおけるグライドハイトが所望の数値以下となるような値以下とするために、化学強化処理液のガラス基板３に対する流動の条件を決定することができる。
【００６７】
あるいは、本発明においては、ＨＤＤにおけるグライドハイトと、化学強化処理後のガラス基板３の表面のウェイビネス（Ｗａ）との関係を予め求めておき、ウェイビネス（Ｗａ）の値を、ＨＤＤにおけるグライドハイトが所望の数値以下となるような値以下とするために、ガラス基板３の化学強化処理液に対する移動の条件を決定することができる。
【００６８】
ここで、ＨＤＤにおけるグライドハイトは、例えば、１０ｎｍ以下とすることが好ましい。
【００６９】
なお、ＨＤＤにおけるグライドハイトと化学強化処理後のガラス基板３の表面のウェイビネス（Ｗａ）との関係については、例えば、特開２０００−３４８３３２公報には、グライドハイトとガラス基板表面のマイクロウェイビネス（Ｒａ′、ｗａ）との間に相関があることが記載されている。そして、ＨＤＤにおけるグライドハイトは、本発明におけるガラス基板３の表面のウェイビネス（Ｗａ）（波長３００μｍ乃至５ｍｍのうねりを測定した場合の算術平均値）とも相関があると考えられる。
【００７０】
前述のようにして製造される本発明に係る磁気ディスク用ガラス基板は、ディスク厚が０．５ｍｍ未満、特に、ディスク厚が０．１ｍｍ乃至０．４ｍｍの薄型磁気ディスク用ガラス基板として特に好適である。また、この磁気ディスク用ガラス基板は、ディスクの直径（外径）が３０ｍｍ以下の小型磁気ディスク用ガラス基板として特に好適である。このような薄型、小型磁気ディスクは、「１インチ型ＨＤＤ」、または、「１インチ型ＨＤＤ」よりも小型の「０．８５インチ型ＨＤＤ」に搭戴されるからである。すなわち、この磁気ディスク用ガラス基板は、「１インチ型ＨＤＤ」、または、「０．８５インチ型ＨＤＤ」に搭戴される磁気ディスク用ガラス基板として好適である。
【００７１】
なお、「１インチ型ＨＤＤ」に搭載する磁気ディスクを製造するための磁気ディスク用ガラス基板の直径は、約２７．４ｍｍ、ディスク厚は、０．３８１ｍｍである。また、「０．８５インチ型ＨＤＤ」に搭載する磁気ディスクを製造するための磁気ディスク用ガラス基板の直径は、約２１．６ｍｍである。
【００７２】
なお、本発明においては、磁気ディスク用ガラス基板の直径（サイズ）については、特に限定されるものではない。しかし、本発明は、特に、小径の磁気ディスク用ガラス基板を製造する場合に優れた有用性を発揮する。ここでいう小径とは、例えば、直径が３０ｍｍ以下、もしくは、ディスク厚が０．５ｍｍ以下の磁気ディスク用ガラス基板である。すなわち、本発明に係る磁気ディスク用ガラス基板の製造方法においては、ガラス基板の直径が３０ｍｍ以下、もしくは、ディスク厚が０．５ｍｍ以下であることを特徴とすることができる。
【００７３】
例えば、直径が３０ｍｍ以下の小径の磁気ディスクは、いわゆるカーナビゲーションシステムなどの車載用機器や、いわゆるＰＤＡや携帯電話端末装置などの携帯用機器における記憶装置において用いられ、固定されて使用される機器における通常の磁気ディスクに比較して、高い耐久性や耐衝撃性が要求されるからである。
【００７４】
〔磁性記録層の成膜〕
本発明に係る磁気ディスクの製造方法において、上述のようにして製造された磁気ディスク用ガラス基板上に形成される磁性記録層としては、例えば、コバルト（Ｃｏ）系強磁性材料からなるものを用いることができる。特に、高い保磁力が得られるコバルト−プラチナ（Ｃｏ−Ｐｔ）系強磁性材料や、コバルト−クロム（Ｃｏ−Ｃｒ）系強磁性材料からなる磁性記録層として形成することが好ましい。なお、磁性記録層の形成方法としては、ＤＣマグネトロンスパッタリング法を用いることができる。
【００７５】
また、ガラス基板と磁性記録層との間に、適宜、下地層等を介挿させることが好ましい。これら下地層の材料としてはＡｌ−Ｒｕ系合金や、Ｃｒ系合金などを用いることができる。
【００７６】
また、磁性記録層上には、磁気ヘッドの衝撃から磁気ディスクを防護するための保護層を設けることができる。この保護層としては、硬質な水素化炭素保護層を好ましく用いることができる。
【００７７】
さらに、この保護層上に、ＰＦＰＥ（パーフルオロポリエーテル）化合物からなる潤滑層を形成することにより、磁気ヘッドと磁気ディスクとの干渉を緩和することができる。この潤滑層は、例えば、ディップ法により、塗布成膜することにより形成することができる。
【実施例】
【００７８】
以下、実施例及び比較例を挙げることにより、具体的に説明する。なお、本発明は、これら実施例の構成に限定されるものではない。
【００７９】
〔実施例１（磁気ディスク用ガラス基板の製造方法の実施例）〕
以下に述べる本実施例における磁気ディスク用ガラス基板の製造方法は、以下の（１）乃至（８）の工程からなる。
（１）粗ラッピング工程（粗研削工程）
（２）形状加工工程
（３）精ラッピング工程（精研削工程）
（４）端面鏡面加工（ポリッシング）工程
（５）第１研磨（ポリッシング）工程
（６）第２研磨（ポリッシング）工程
（７）化学強化工程
（８）洗浄工程
【００８０】
まず、アモルファスのアルミノシリケートガラスからなるディスク状のガラス母材を用意した。このアルミノシリケートガラスは、リチウムを含有している。このアルミノシリケートガラスの組成は、ＳｉＯ２を、６３．６重量％、Ａｌ２Ｏ３を、１４．２重量％、Ｎａ２Ｏを、１０．４重量％、Ｌｉ２Ｏを、５．４重量％、ＺｎＯ２を、６．０重量％、Ｓｂ２Ｏ３を、０．４重量％含むものである。
【００８１】
（１）粗ラッピング工程
溶融させたアルミノシリケートガラスから形成した厚さ０．６ｍｍのシートガラスをガラス母材として用いて、このシートガラスから、研削砥石により、直径２２．９ｍｍ、厚さ０．６ｍｍの円盤状のガラス基板を得る。
【００８２】
このシートガラスの材料であるアルミノシリケートガラスとしては、ＳｉＯ２を、５８乃至７５重量％、Ａｌ２Ｏ３を、５乃至２３重量％、Ｎａ２Ｏを、４乃至１３重量％、Ｌｉ２Ｏを、３乃至１０重量％、含有するものであればよい。
【００８３】
次に、ガラス基板に対し、寸法精度及び形状精度の向上のために、ラッピング工程を施す。このラッピング工程は、両面ラッピング装置を用いて、粒度＃４００の砥粒を用いて行う。
【００８４】
（２）形状加工工程
次に、円筒状の砥石を用いて、ガラス基板の中央部分に直径６．１ｍｍの孔を形成するとともに、外周端面の研削をして、直径を２１．６３ｍｍとした後、外周端面及び内周端面に所定の面取り加工を施す。このときのガラス基板の端面の表面粗さは、Ｒmaxで４μｍ程度にする。
【００８５】
（３）精ラッピング工程
次に、砥粒の粒度を＃１０００に替え、ガラス基板の主表面をラッピングすることにより、主表面の表面粗さを、Ｒmaxで２μｍ程度、算術平均粗さ（Ｒａ）で０．２μｍ程度とする。
【００８６】
この精ラッピング工程を行うことにより、前工程である粗ラッピング工程や形状加工工程において主表面に形成された微細な凹凸形状を低減させる。
【００８７】
（４）端面鏡面加工（ポリッシング）工程
次いで、ガラス基板の端面について、ブラシ研磨により、ガラス基板を回転させながら、ガラス基板の端面（内周端面及び外周端面）の表面の粗さを、算術平均粗さ（Ｒａ）で４０ｎｍ程度に研磨する。
【００８８】
なお、この端面鏡面加工（ポリッシング）工程においては、ガラス基板を重ね合わせて端面をポリッシングするが、この際に、ガラス基板の主表面にキズ等が付くことを避けるため、後述する第１研磨（ポリッシング）工程よりも前、あるいは、第２研磨（ポリッシング）工程の前後に行うことが好ましい。
【００８９】
この端面鏡面加工（ポリッシング）工程により、ガラス基板の端面は、パーティクル等の発塵を防止できるような鏡面状態に加工する。
【００９０】
（５）第１研磨（ポリッシング）工程
次に、前述した精ラッピング工程において残留した傷や歪みを除去するため、両面研磨装置を用いて、第１研磨（ポリッシング）工程を行う。
【００９１】
研磨パッドとして発泡ポリウレタンを用いて、第１研磨（ポリッシング）工程を実施する。研磨条件は、酸化セリウム及びＲＯ水からなる研磨液を用いる。この第１研磨（ポリッシング）工程を終えたガラス基板を、中性洗剤、純水(1)、純水(2)、ＩＰＡ（イソプロピルアルコール）、ＩＰＡ（蒸気乾燥）の各洗浄槽に順次浸漬させて、超音波洗浄し、乾燥させる。
【００９２】
（６）第２研磨（ポリッシング）工程
次に、第１研磨工程で使用した両面研磨装置と同様の両面研磨装置を用いて、ポリッシャを軟質研磨パッド（発泡ポリウレタン）に替えて、主表面の鏡面研磨工程として、第２研磨（ポリッシング）工程を実施する。
【００９３】
第２研磨（ポリッシング）工程は、前述した第１研磨（ポリッシング）工程により得られた平坦な主表面を維持しつつ、クラックを確実に除去し、この主表面の表面粗さ算術平均粗さ（Ｒａ）を、例えば、０．４乃至０．１ｎｍ程度まで低減させた鏡面とすることを目的とするものである。
【００９４】
研磨液は、コロイダルシリカ研磨砥粒（平均粒径８０ｎｍ）及びＲＯ水からなる研磨液を用い、荷重を１００ｇ／ｃｍ２、研磨時間を５分とする。
【００９５】
この第２研磨工程を終えたガラス基板を、中性洗剤、純水(1)、純水(2)、ＩＰＡ（イソプロピルアルコール）、ＩＰＡ（蒸気乾燥）の各洗浄槽に順次浸漬させて、超音波洗浄し、乾燥させる。
【００９６】
（７）化学強化工程
次に、洗浄を終えたガラス基板に対し、化学強化処理を施す。この化学強化処理は、硝酸カリウムと硝酸ナトリウムと硝酸リチウムとを混合させた化学強化塩を溶融させた化学強化溶融塩を化学強化処理液として用いて行う。
【００９７】
この化学強化処理液を３４０°Ｃ乃至３８０°Ｃに加熱し、洗浄及び乾燥を終えたガラス基板を、約２時間乃至４時間、化学強化槽において化学強化処理液中に浸漬して、化学強化処理を行う。この浸漬の際には、磁気ディスク用ガラス基板の表面全体が化学強化されるようにするため、図２に示すように、複数のガラス基板３が周縁部分（端面）で保持されるように、ホルダ４に収納した状態で行う。このホルダ４において、各ガラス基板３は、主表面を略々垂直とした状態で保持される。
【００９８】
そして、この化学強化処理工程中においては、３０分間隔で、各３分間に亘り、ホルダ４に保持されたガラス基板を、図２中矢印Ａで示すように、上下方向に揺動（往復移動）させる。揺動させる距離（振幅）は、５０ｍｍ乃至１００ｍｍ程度、すなわち、ガラス基板３の直径（２１．６ｍｍ）の２．５倍乃至５倍程度とする。
【００９９】
（８）洗浄工程
化学強化工程を終えた磁気ディスク用ガラス基板を、２０°Ｃの水槽に浸漬して急冷し、約１０分間維持する。
【０１００】
急冷を終えた磁気ディスク用ガラス基板を、約４０°Ｃに加熱した濃硫酸に浸漬して洗浄を行う。さらに、硫酸洗浄を終えた磁気ディスク用ガラス基板を、純水(1)、純水(2)、ＩＰＡ（イソプロピルアルコール）、ＩＰＡ（蒸気乾燥）の各洗浄槽に順次浸漬させて、超音波洗浄し、乾燥させる。
【０１０１】
次に、洗浄を終えた磁気ディスク用ガラス基板の主表面について、目視検査を行い、さらに、光の反射、散乱及び透過を利用した精密検査を実施する。また、得られた磁気ディスク用ガラス基板の主表画を精密に電子顕微鏡を用いて分析したが、クラックや凸部（微小うねり）などは存在しない良好な鏡面であることが確認された。
【０１０２】
すなわち、上述のような工程を経て得られた磁気ディスク用ガラス基板の主表面のマイクロウェイビネス（Ｒａ′、ｗａ）は、２．５ｎｍとなされ、超平滑な鏡面となっていることが確認された。このマイクロウェイビネス（Ｒａ′、ｗａ）の最大値は、フェイズシフトテクノロジー（PHASE SHIFT TECHNOLOGY）社製「MicroXAM」を用いて、非接触レーザ干渉法により、波長４μｍ乃至１ｍｍのうねりを測定した場合の最大値である。測定範囲は、各辺が８００μｍ及び９８０μｍの矩形（８００μｍ×９８０μｍ）の範囲内である。
【０１０３】
また、磁気ディスク用ガラス基板の表面内における中心から所定距離だけ離間した点からなる２つの同心円で囲まれた領域について、フェイズシフトテクノロジー（PHASE SHIFT TECHNOLOGY）社製の多機能ディスク用干渉計「OPTIFLAT」を用いて、非接触レーザ干渉法によって測定した波長３００μｍ乃至５ｍｍのうねりの平均高さ（ウェイビネス（Ｗａ））は、０．７ｎｍ乃至１．１ｎｍとなされ、超平滑な基板となっていることが確認された。うねりの平均高さＷａは、以下の式によって求めた。
Ｗａ＝（１／Ｎ）Σｉ＝１Ｎ｜ｘｉ−ｘａ｜
【０１０４】
ここで、ｘｉは、測定ポイントにおける測定ポイント値（測定ポイントにおいてある基準線から測定曲線までの高さ）であり、ｘａは、測定ポイント値の平均値であり、Ｎは、測定ポイント数である。
【０１０５】
また、コロイダルシリカ研磨砥粒（平均粒径８０ｎｍ）を用いた主表面の鏡面研磨により、Ｒａで０．３０ｎｍの平滑な鏡面に仕上げられていることが確認できた。なお、主表面がＲａで０．１ｎｍ乃至０．４ｎｍ程度であるクラックが除去された鏡面となされることにより、化学強化ガラスの遅れ破壊を、より確実に防止できる。
【０１０６】
また、磁気ディスク用ガラス基板の表面に異物やサーマルアスペリティの原因となるパーティクルは認められず、円孔の内周側端面にも異物やクラックは認められなかった。
【０１０７】
〔実施例２（磁気ディスクの製造方法の実施例）〕
次に、以下の工程を経て、磁気ディスクを製造した。
【０１０８】
前述の工程により得られる磁気ディスク用ガラス基板の両主表面に、静止対向型のＤＣマグネトロンスパッタリング装置を用いて、Ａｌ−Ｒｕ合金のシード層、Ｃｒ−Ｗ合金の下地層、Ｃｏ−Ｃｒ−Ｐｔ−Ｔａ合金の磁性記録層、水素化炭素保護層を順次成膜する。シード層は、磁性記録層の磁性グレインを微細化させる作用を奏し、下地層は、磁性記録層の磁化容易軸を面内方向に配向きせる作用を奏する。
【０１０９】
この磁気ディスクは、非磁性基板である磁気ディスク用ガラス基板と、この磁気ディスク用ガラス基板上に形成された磁性記録層と、この磁性記録層上に形成された保護層と、この保護層上に形成された潤滑層とを少なくとも備えて構成される。
【０１１０】
磁気ディスク用ガラス基板と磁性記録層との間には、シード層及び下地層からなる非磁性金属層（非磁性下地層）が形成されている。この磁気ディスクにおいて、磁性記録層以外は、全て非磁性体からなる層である。この実施例においては、磁性記録層及び保護層、保護層及び潤滑層は、それぞれ接した状態で形成されている。
【０１１１】
すなわち、まず、スパッタリングターゲットとして、Ａｌ−Ｒｕ（アルミニウム−ルテニウム）合金（Ａｌ：５０ａｔ％、Ｒｕ：５０ａｔ％）を用いて、磁気ディスク用ガラス基板上に、膜厚３０ｎｍのＡｌ−Ｒｕ合金からなるシード層をスパッタリングにより成膜する。次に、スパッタリングターゲットとして、Ｃｒ−Ｗ（クロム−タングステン）合金（Ｃｒ：８０ａｔ％、Ｗ：２０ａｔ％）を用いて、シード層５上に、膜厚２０ｎｍのＣｒ−Ｗ合金からなる下地層をスパッタリングにより成膜した。次いで、スパッタリングターゲットとして、Ｃｏ−Ｃｒ−Ｐｔ−Ｔａ（コバルト−クロム−プラチナ−タンタル）合金（Ｃｒ：２０ａｔ％、Ｐｔ：１２ａｔ％、Ｔａ：５ａｔ％、残部Ｃｏ）からなるスパッタリングターゲットを用いて、下地層上に、膜厚１５ｎｍのＣｏ−Ｃｒ−Ｐｔ−Ｔａ合金からなる磁性記録層をスパッタリングにより形成する。
【０１１２】
次に、磁性記録層上に水素化炭素からなる保護層を形成し、さらに、ＰＦＰＥ（パーフルオロポリエーテル）からなる潤滑層をディップ法で成膜する。保護層は、磁気ヘッドの衝撃から磁性記録層を保護する作用を奏する。
【０１１３】
このようにして得られた磁気ディスクを用い、浮上量が１０ｎｍのグライドヘッドによりグライド検査を行ったところ、衝突する異物等は検出されず、安定した浮上状態を維持することができた。また、この磁気ディスクを用いて、７００ｋＦＣＩで記録再生試験を行ったところ、十分な信号強度比（Ｓ／Ｎ比）を得ることができた。また、信号のエラーは確認されなかった。
【０１１４】
さらに、１平方インチ当り６０ギガビット以上の情報記録密度を必要とする「０．８５インチ型ＨＤＤ」に搭載して駆動させたところ、特に問題なく記録再生を行うことができた。
【図面の簡単な説明】
【０１１５】
【図１】本発明に係る磁気ディスク用ガラス基板の製造方法の工程を示すフローチャートである。
【図２】本発明に係る磁気ディスク用ガラス基板の製造方法における化学強化工程を示す斜視図である。
【符号の説明】
【０１１６】
１  板状ガラス
２  ガラス母材
３  ガラス基板
【図１】
2007012247.tif 000003
【図２】
2007012247.tif 000004